α-ОКСИД АЛЮМИНИЯ ДЛЯ ПОЛУЧЕНИЯ ОДНОКРИСТАЛЛИЧЕСКОГО САПФИРА

3
3
1. α-Оксид алюминия для получения однокристаллического сапфира, в котором его объем на одну частицу α-оксида алюминия составляет не менее 0,01 см, его относительная плотность составляет не менее 80% и его объемная плотность агрегата находится в интервале 1,5-2,3 г/см.
2. α-Оксид алюминия по п.1, в котором его форма представляет собой любую форму из сферической формы, цилиндрической и брикетоподобной формы.
2
3. α-Оксид алюминия по п.1 или 2, в котором его удельная площадь поверхности составляет не более 1 м/г.
4. α-Оксид алюминия по любому из пп.1 и 2, в котором его чистота составляет не менее 99,99%, и содержание Si, Na, Са, Fe, Cu и Mg составляет не более 10 ч./млн, соответственно.
5. α-Оксид алюминия по любому из п.3, в котором его чистота составляет не менее 99,99%, и содержание Si, Na, Са, Fe, Cu и Mg составляет не более 10 ч./млн, соответственно.